СТРУКТУРА

1. Перовскитная структура, содержащая:
первый элемент X, стронций, железо, кобальт, кислород и вольфрам, причем первый элемент X является барием и/или лантанидом, и структура содержит область одинарного перовскита и область двойного перовскита.
2. Структура по п. 1, отличающаяся тем, что первый элемент X является барием или лантаном.
3. Структура по п. 2, отличающаяся тем, что первый элемент X является барием.
4. Структура по любому из пп. 1-3, отличающаяся тем, что молярное процентное содержание вольфрама лежит в диапазоне от 5% до 10%.
5. Структура по любому из предыдущих пунктов, отличающаяся тем, что структура имеет химическую формулу:
1-x
x
1-y
y
a
b
c
(BaSr)(CoFe)WO
в которой x и y независимо лежат в диапазоне от 0,1 до 0,9;
а+b равно 1; и
c лежит в диапазоне от 2 до 3.
6. Структура по п. 5, отличающаяся тем, что с равно 3.
7. Структура по п. 6, отличающаяся тем, что x лежит в диапазоне от 0,4 до 0,6.
8. Структура по п. 6 или п. 7, отличающаяся тем, что у лежит в диапазоне от 0,1 до 0,4.
9. Структура по любому из предыдущих пунктов, отличающаяся тем, что отношение одинарного перовскита к двойному перовскиту лежит в диапазоне от 1:1 до 1:9.
10. Электрод для топливного элемента, содержащий структуру по любому из предыдущих пунктов.
11. Электрод по п. 10, отличающийся тем, что электрод является катодом.
12. Топливный элемент, содержащий структуру по любому из пп. 1-9.
13. Топливный элемент по п. 12, отличающийся тем, что топливный элемент является твердооксидным топливным элементом.
14. Батарея топливных элементов, содержащая один или более топливных элементов по п. 12 или 13.
15. Способ получения перовскитной структуры по любому из пп. 1-9, включающий:
смешивание исходных материалов, причем исходные материалы включают первый элемент X, стронций, железо, кобальт, кислород и вольфрам, с получением смеси;
нагревание смеси до первой температуры в течение первого периода времени с получением одинарного перовскита; и
нагревание смеси до второй температуры в течение второго периода времени с получением двойного перовскита;
причем первый элемент X является барием и/или лантанидом.
16. Способ по п. 15, отличающийся тем, что первый элемент X является барием.
17. Способ по п. 15 или 16, отличающийся тем, что он дополнительно включает стадию измельчения перед стадиями нагревания.
18. Способ по п. 17, отличающийся тем, что стадия измельчения является размолом в шаровой мельнице.
19. Способ по п. 17 или 18, отличающийся тем, что измельченные исходные материалы прессуют перед стадиями нагревания.
20. Способ по любому из пп. 15-19, отличающийся тем, что первая температура лежит в диапазоне от 650°С до 750°С.
21. Способ по любому из пп. 15-20, отличающийся тем, что вторая температура лежит в диапазоне от 850°С до 1000°С.
22. Способ по любому из пп. 15-21, отличающийся тем, что первый период времени лежит в диапазоне от 4 часов до 8 часов.
23. Способ по любому из пп. 15-22, отличающийся тем, что второй период времени лежит в диапазоне от 6 часов до 10 часов.
24. Способ по любому из пп.15-23, отличающийся тем, что он дополнительно включает стадию спекания при третьей температуре в воздухе в течение третьего периода времени после второй стадии нагревания.
25. Способ по п. 24, отличающийся тем, что третья температура лежит в диапазоне от 950°С до 1100°С.
26. Способ по п. 24 или 25, отличающийся тем, что третий период времени лежит в диапазоне от 8 часов до 12 часов.
27. Способ по любому из пп. 15-26, отличающийся тем, что способ повторяют по меньшей мере один раз.